(57)【要約】【課題】本発明はキッチンパネルに関するもので、防汚性を改善し、さらには、細菌やカビの増殖を抑制することにより清潔で衛生的なキッチンパネを提供するものである。【解決手段】樹脂成分と充填剤と表面自由エネルギーが前記樹脂成分の表面自由エネルギーより小さい添加剤とを含む合成木材構成したキッチンパネルであり、これによってキッチンパネルの防汚性が改善され、清潔で衛生的な合成木材となる。【選択図】  図１
2004230872.tif 000002
【特許請求の範囲】
【請求項１】
樹脂成分と充填剤と表面自由エネルギーが前記樹脂成分の表面自由エネルギーより小さい物質の添加剤とを含む合成木材で構成したキッチンパネル。
【請求項２】
樹脂成分と充填剤と表面自由エネルギーが前記樹脂成分の表面自由エネルギーより小さい物質の添加剤と抗菌剤とを含む合成木材で構成したキッチンパネル。
【請求項３】
添加剤は有機珪素化合物の群より選ばれる少なくとも一種からなる請求項１または２記載のキッチンパネル。
【請求項４】
添加剤は有機フッ素化合物の群より選ばれる少なくとも一種からなる請求項１または２記載のキッチンパネル。
【請求項５】
抗菌剤として無機系抗菌剤の少なくとも一種、および有機系抗菌剤の少なくとも一種からなる請求項２ないし４のいずれか１項記載のキッチンパネル。
【請求項６】
充填剤として木粉等セルロース系破砕物、有機質繊維、無機質繊維、チップ状物質および珪酸カルシウムからなる群より選ばれる少なくとも一種からなる請求項１ないし５のいずれか１項記載のキッチンパネル。
【請求項７】
樹脂成分が熱可塑性樹脂あるいは熱硬化製樹脂の少なくとも一種からなる請求項１または２記載のキッチンパネル。
【発明の詳細な説明】
【０００１】
【発明の属する技術分野】
本発明は、主としてキッチンなどの水回り空間の扉や表面材として使用する耐汚染性に優れたキッチンパネルに関するものである。
【０００２】
【従来の技術】
従来、システムキッチンに使用されるキッチンパネルは、アルミ板、鉄板もしくはステンレス鋼板等の表面にフッ素樹脂フィルムを接着したもの（例えば特許文献１、２参照）や、キッチンパネル表面を撥水処理したホーローで構成するもの（例えば特許文献３参照）などが主体であった。一方、木材は古くから建築材料として各種の部位に使用されてきた。加工が容易で軽量である割には強度もあり、天然の木の有する独特な肌合いは我が国でも特に重用されてきた。しかしながら、近年、熱帯雨林の木材の大量伐採や森林の開発が生物の生育環境を破壊し、地球の生活環境を急激に悪化させる重大な事実に関連し、特に日本の木材消費を低減させねばならないという要求が高まっている。このような社会的要望に沿って、木材加工工場などから廃棄物として多量に排出される木粉を樹脂成分に配合、成形し合成木材成形品とすることで資源の有効利用が図られてきた。さらには、それら合成木材成形品に代表される複合材料などを利用した際に発生する端材や、これらの材料を使用後回収して得られる回収品を破砕または粉砕し、得られたチップ状物質を樹脂成分に配合、成形し、再度合成木材成形品とするなど、徹底的な有効利用がなされている。
【０００３】
合成木材は比較的安価でありながら軽量で強度も大きく加工性もよいことなどからエクステリア製品、ベランダ、サンルーム、窓枠、ドアや建造物の壁材、床材、電気・電子機器その他の筐体などに使用されている。最近では家庭内、特に台所を中心とする水回り用製品、例えばキッチンパネルの部材としても使用されており（例えば特許文献４参照）、それらの使用状況によっては汚れがつきやすく、このため、本来清潔であるべき台所を中心とした水回り場所の清潔感を損ねる原因ともなっている。
【０００４】
【特許文献１】
特開平０９−１２５５６２号公報
【特許文献２】
特開平１１−４８４０２号公報
【特許文献３】
特開２０００−２５６８８１号公報
【特許文献４】
特開２００１−３０４２１号公報
【０００５】
【発明が解決しようとする課題】
近年、生活様式の多様化に伴い、国民の間に清潔意識なるものが若年層を中心に広まってきた。しかしながら、特に台所、洗面所あるいは風呂場といった水回り場所で使用されるパネルに代表される合成木材を用いた製品は、汚れがつきやすく、それらの汚れを餌に細菌やカビが増殖し、悪臭の発生源ともなり、外観的にも、衛生的にも問題があった。
【０００６】
【課題を解決するための手段】
本発明は、上記課題を解決するために、樹脂成分と充填剤と表面自由エネルギーが前記樹脂成分の表面自由エネルギーより小さい物質の添加剤とを含む合成木材で構成したキッチンパネルである。
【０００７】
上記発明によれば、表面自由エネルギーの、より小さい物質の添加効果で、キッチンパネルの表面は表面エネルギーが減少し、撥水性が向上し、汚れ成分との相互作用が減少するため防汚性が大幅に改善される。また、細菌及びカビもそれらの餌となる汚れ成分の付着量が少ないので、増殖も抑制される。
【０００８】
【発明の実施の形態】
本発名の請求項１に記載の発明は、樹脂成分と充填剤と表面自由エネルギーが前記樹脂成分の表面自由エネルギーより小さい物質の添加剤とを含む合成木材で構成したキッチンパネルとしたものである。表面自由エネルギーが樹脂成分の表面自由エネルギーより小さい添加剤を含んでいることにより、キッチンパネル表面は撥水性が向上し、汚れ成分に対し低活性となり汚れ成分が付着しにくくなる。さらに、細菌及びカビもそれらの餌となる汚れ成分の付着量が少ないので、増殖が抑制される。
【０００９】
請求項２に記載の発明は、樹脂成分と充填剤と表面自由エネルギーが前記樹脂成分の表面自由エネルギーより小さい物質の添加剤と抗菌剤とを含む合成木材で構成したキッチンパネルとしたものである。表面自由エネルギーの、より小さい物質の添加による汚れ防止効果と抗菌剤の添加効果のシナジー効果により、汚れ成分も細菌もカビも積極的に増殖させない衛生的なキッチンパネルが可能となる。
【００１０】
請求項３記載の発明は、請求項１または２記載の発明において、樹脂成分の表面自由エネルギーより小さい物質の添加剤が、有機珪素化合物の群より選ばれる少なくとも一種とすることにより、有機珪素化合物の非常に低い表面自由エネルギー効果で、より少量の添加量でキッチンパネル表面の撥水性を大幅に向上することが可能となる。
【００１１】
請求項４記載の発明は、請求項１または２記載の発明において、樹脂成分の表面自由エネルギーより小さい物質の添加剤が、有機フッ素化合物の群より選ばれる少なくとも一種とすることにより、有機フッ素化合物の非常に低い表面自由エネルギー効果で、より少量の添加量でキッチンパネル表面の防汚性を大幅に向上することが可能となる。
【００１２】
請求項５記載の発明は、請求項２ないし４記載の発明において、抗菌剤として無機系抗菌剤の少なくとも一種、および有機系抗菌剤の少なくとも一種が添加されることにより、無機系抗菌剤の作用により主として細菌の増殖を効果的に抑制し、さらには細菌の増殖に起因する悪臭の発生も抑制する。また、有機系抗菌剤の作用により主としてカビの増殖を効果的に抑制する。
【００１３】
請求項６記載の発明は、請求項１から５記載の発明において、充填剤として木粉等セルロース系破砕物、有機質繊維、無機質繊維、チップ状物質および珪酸カルシウムからなる群より選ばれる少なくとも一種が添加されることにより、これらの充填剤により質感に優れ、軽量でしかも強度の大きい実用性に富んだキッチンパネルとなる。
【００１４】
請求項７記載の発明は、請求項１または２記載の発明において、樹脂成分が熱可塑性樹脂あるいは熱硬化製樹脂の少なくとも一種とすることにより、使用目的に合わせた質感、機械強度および熱的強度などを有した実用的なキッチンパネルとなる。
【００１５】
なお、本発明における樹脂成分としては、熱可塑性樹脂としてポリエチレン、ポリスチレン、ポリ塩化ビニル、ポリプロピレンなどが挙げられるが、これに限定するものではない。また、熱硬化製樹脂としてフェノール樹脂、尿素樹脂、メラミン樹脂、不飽和ポリエステル樹脂、エポキシ樹脂、ウレタン樹脂、熱硬化性アクリル樹脂などが挙げられるが、これに限定するものではない。
【００１６】
本発明における充填剤としては、天然木材または合成木材に代表される複合材料の加工時に発生する木粉等セルロース系破砕物状またはチップ状物質などが挙げられる。また、前記天然木材または複合材料などを利用した際に発生する端材や、これらの材料を使用後回収して得られる回収品を破砕または粉砕して得られる物質が挙げられる。また、有機質繊維、無機質繊維、珪酸カルシウムなども用いられ得る。
【００１７】
本発明における有機珪素化合物としては、ジメチルポリシロキサン、メチルフェニルポリシロキサン、ジフェニルポリシロキサン、メチルハイドロジエンポリシロキサン、などのシリコーン化合物。それらのシリコーン化合物をアルキッド変性、ポリエステル変性、アクリル変性、エポキシ変性した変性シリコーン化合物などがあげられるが、これらに限定するものではない。また、アルキルシラン化合物としては、トリメチルメトキシシラン、トリメチルエトキシシラン（以下メトキシがエトキシやクロロであってもよい）、ジメチルジメトキシシラン、メチルトリメトキシシラン、メチルジメトキシシラン、ジメチルメトキシシラン、ジフェニルジメトキシシラン、フェニルトリメトキシシランなどが挙げられるが、これらに限定するものではない。
【００１８】
有機フッ素化合物としては、ポリテトラフルオロエチレン、テトラフルオロエチレン・パーフルオロアルキルビニルエーテル共重合体、テトラフルオロエチレン・ヘキサフルオロプロピレン共重合体、テトラフルオロエチレン・エチレン共重合体、ポリクロロトリフルオロエチレン、ポリフッ化ビニリデン、テトラフルオロエチレン・ヘキサフルオロプロピレン・パーフルオロアルキルビニルフルオライド、フッ化ビニリデン・テトラフルオロエチレン共重合体、ポリフッ化ビニルエーテル、フッ化ビニルエーテル・テトラフルオロエチレン共重合体、フッ化ビニリデン・テトラフルオロエチレン・ヘキサフルオロプロピレン共重合体、フッ化ビニリデン・ヘキサフルオロプロピレン共重合体。また、パーフルオロポリエーテル、パーフルオロアルキルポリエーテル、三フッ化エチレン重合体などのフッ素オイル。また、フッ素系界面活性剤などが挙げられるが、これらに限定するものではない。また、パーフロロアルキルシラン化合物としては、前記アルキルシラン化合物のアルキル基のいくつかがフッ化炭素基に置換されたものであり、例えば、ＣＦ３（ＣＨ２）２Ｓｉ（ＯＣＨ３）３、ＣＦ３（ＣＦ２）５（ＣＨ２）２Ｓｉ（ＯＣＨ３）３、ＣＦ３（ＣＦ２）７（ＣＨ２）２Ｓｉ（ＯＣＨ３）３、ＣＦ３（ＣＦ２）７（ＣＨ２）２ＳｉＣＨ３（ＯＣＨ３）２、ＣＦ３（ＣＦ２）３（ＣＨ２）２Ｓｉ（ＯＣＨ３）３、ＣＦ３（ＣＦ２）７（ＣＨ２）２ＳｉＣｌ３などの炭素数が１から２０のシラン化合物が挙げられるが、これらに限定するものではない。
【００１９】
本発明における無機系抗菌剤としては、硝酸銀、硫酸銀、塩化銀など。銀、銅、亜鉛あるいは錫を担持したゼオライト。銀、銅、亜鉛あるいは錫を担持したシリカゲル。銀、銅、亜鉛あるいは錫を担持したリン酸カルシウム。銀、銅、亜鉛あるいは錫を担持したハイドロキシアパタイト。銀、銅、亜鉛あるいは錫を担持した酸化亜鉛。銀、銅、亜鉛あるいは錫を担持したリン酸ジルコニウムなどがある。さらに銀、銅、亜鉛またはこれらの酸化物などが挙げられるが、これらに限定するものではない。
【００２０】
有機系抗菌剤としては、１０，１０‘−オキシビスフェノキサアルシンなどフェニルエーテル誘導体、シクロフルアニドなどＮ−ハロアルキルチオ系化合物、２−（４−チアゾリル）ベンズイミダゾール（ＴＢＺと略称）などイミダゾール誘導体、２，３，５，６テトラコロル−４−（メチルスルホリル）ピリジンなど第４級アンモニウム塩などが挙げられるが、これに限定するものではない。
【００２１】
【実施例】
以下本発明を実施例により詳細に説明する。
【００２２】
（実施例１）
イソフタル酸系不飽和ポリエステルとスチレンの混合物よりなる不飽和ポリエステル樹脂１００重量部と、硬化触媒（５０％過酸化ベンゾイル）３重量部と、硬化促進剤（ジメチルアニリン）０．０３重量部と、木粉２００重量部と、メタクリル変性オルガノポロシロキサン１重量部をニーダにて十分に攪拌混合した。混合物を型に挿入し硬化させ、合成木材成形体を得、キッチンパネルとした。
【００２３】
（実施例２）
イソフタル酸系不飽和ポリエステルとスチレンの混合物よりなる不飽和ポリエステル樹脂１００重量部と、硬化触媒（５０％過酸化ベンゾイル）３重量部と、硬化促進剤（ジメチルアニリン）０．０３重量部と、木粉２００重量部と、パーフロロアルキルアクリレート１重量部をニーダにて十分に攪拌混合した。混合物を型に挿入し硬化させ合成木材成形体を得、キッチンパネルとした。
【００２４】
（実施例３）
イソフタル酸系不飽和ポリエステルとスチレンの混合物よりなる不飽和ポリエステル樹脂１００重量部と、硬化触媒（５０％過酸化ベンゾイル）３重量部と、硬化促進剤（ジメチルアニリン）０．０３重量部と、木粉２００重量部と、メタクリル変性オルガノポロシロキサン１重量部と、銀ゼオライト２重量部とＴＢＺ２重量部をニーダにて十分に攪拌混合した。混合物を型に挿入し硬化させ合成木材成形体を得、キッチンパネルとした。
【００２５】
図１は本発明に係るシステムキッチンを示すものである。図２は本発明の一実施例におけるキッチンパネルの説明図である。１はシステムキッチンである。２はキッチンパネルである。３はフードである。４は流し台である。５は調理台である。６はガス台である。７は木粉に代表される充填剤である。８はメタクリル変性オルガノポロシロキサンに代表される添加剤である。９は銀ゼオライトに代表される無機系抗菌剤である。１０はＴＢＺに代表される有機系抗菌剤である。７，８，９および１０は不飽和ポリエステル樹脂に代表される樹脂成分１１中に分散または溶解している。
【００２６】
（比較例）
イソフタル酸系不飽和ポリエステルとスチレンの混合物よりなる不飽和ポリエステル樹脂１００重量部と、硬化触媒（５０％過酸化ベンゾイル）３重量部と、硬化促進剤（ジメチルアニリン）０．０３重量部と、木粉２００重量部をニーダにて十分攪拌混合した。混合物を型に挿入し硬化させ合成木材成形体を得、キッチンパネルとした。
【００２７】
各実施例および比較例で得たそれぞれのキッチンパネルの撥水性を協和界面化学（株）製の接触角測定装置（ＣＡ−Ｚ型）で測定した。また、耐汚染性をＪＩＳ  Ｋ３３７０に準じて確認した。なお、耐汚染性の比較は目視で行い、比較例１における汚れ具合を△とし、それより悪い場合を×、よい場合を○としそれぞれ相対評価した。その結果を（表１）に示す。
【００２８】
【表１】
2004230872.tif 000003
【００２９】
次に、実施例３および比較例で得たそれぞれのキッチンパネルの抗菌性能およびカビ抵抗性について試験を行った。前記キッチンパネルから５０ｍｍ×５０ｍｍの試料を切り出し、それぞれに菌液（黄色ブドウ球菌および大腸菌）１ｃｃを滴下し、３７℃で２４時間培養した。その後、滅菌済みリン酸緩衝液にて菌を洗い出した。この洗い出した液中の生菌数を、菌数測定用培地を用いて混釈平板法にて測定した。その結果を（表２）に示す。
【００３０】
【表２】
2004230872.tif 000004
【００３１】
寒天培地上においた各試料（５０ｍｍ×５０ｍｍ）にアスペルギルス・ニガー菌液を噴霧し、２５℃で７日間培養した。その結果を（表３）に示す。
【００３２】
【表３】
2004230872.tif 000005
【００３３】
（表１）から明らかなように、実施例１，２，３のキッチンパネルは比較例に比べ撥水性の向上が著しく、また耐汚染性も大いに改善されていた。これらの結果から、有機珪素化合物あるいは有機フッ素化合物添加剤効果によりキッチンパネルの撥水性および耐汚染性が大幅に改善されることが明らかになった。
【００３４】
（表２）から明らかなように、実施例３の木賃パネルは比較例に比べ黄色ブドウ球菌および大腸菌に対する著しい抗菌効果を得ることができた。
【００３５】
（表３）から明らかなように、実施例３のキッチンパネルは比較例に比べて良好な抗カビ性能を得ることができた。
【００３６】
【発明の効果】
以上説明したように本発明のキッチンパネルによれば、次の効果が得られる。請求項１に記載の発明によれば、表面自由エネルギーが樹脂成分の表面自由エネルギーより小さい添加剤を含む合成木材でキッチンパネルを構成することにより、キッチンパネル表面は撥水性が向上し、汚れ成分に対し低活性となり汚れ成分が付着しにくくなる。さらに、細菌及びカビもそれらの餌となる汚れ成分の付着量が少ないので、増殖が抑制される。
【００３７】
また、請求項２から５記載の発明によれば、表面自由エネルギーの、より小さい物質の添加による汚れ防止効果と抗菌剤の添加効果のシナジー効果により、汚れ成分も細菌もカビも積極的に増殖させない衛生的なキッチンパネルが可能となる。
【００３８】
また、請求項６記載の発明によれば、充填剤として木粉等セルロース系破砕物、有機質繊維、無機質繊維、チップ状物質および珪酸カルシウムからなる群より選ばれる少なくとも一種が添加されることにより、質感に優れ、軽量でしかも強度の大きい実用性に富んだキッチンパネルとなる。
【００３９】
また、請求項７記載の発明によれば、樹脂成分が熱可塑性樹脂あるいは熱硬化製樹脂の少なくとも一種とすることにより、使用目的に合わせた質感、機械強度および熱的強度などを有した実用的なキッチンパネルとなる。
【図面の簡単な説明】
【図１】本発明に係るシステムキッチンの斜視図
【図２】本発明の実施例におけるキッチンパネルの説明図
【符号の説明】
２  キッチンパネル
７  充填
８  添加剤
９  無機系抗菌剤
１０有機系抗菌剤
１１樹脂成分
【図１】
2004230872.tif 000006
【図２】
2004230872.tif 000007